(57)【特許請求の範囲】
【請求項１】
タンパク質結晶の表面形状および前記結晶表面に配位したタンパク質の特異的官能基部位を分子インプリントしてなるタンパク質認識構造体。
【請求項２】
タンパク質結晶の表面形状およびタンパク質結晶表面に配位した特異的官能基部位を分子インプリントしてなるタンパク質認識構造体が、基板上にアレイ状に配置されたタンパク質認識基板。
【請求項３】
タンパク質結晶の表面形状および前記結晶表面に配位したタンパク質の特異的官能基部位を分子インプリントしてなるタンパク質認識構造体が複数基板上に配置されたタンパク質認識基板であって、前記複数のタンパク質認識構造体のそれぞれが、異なるタンパク質を認識する構造体であることを特徴とするタンパク質認識基板。
【請求項４】
前記複数のタンパク質認識構造体が、同種のタンパク質認識構造体ごとに、前記基板上にアレイ状に配置されている、
ことを特徴とする請求項３に記載のタンパク質認識基板。
【請求項５】
タンパク質結晶の表面にプレポリマーを接触させた状態でプレポリマーを重合させることにより、タンパク質結晶の表面形状および前記結晶表面に配位したタンパク質の特異的官能基部位を、前記プレポリマーが重合してなるポリマーに分子インプリントするタンパク質認識構造体の製造方法。
【請求項６】
前記タンパク質結晶が、タンパク質の３次元結晶である
ことを特徴とする請求項５記載のタンパク質認識構造体の製造方法。
【請求項７】
前記タンパク質結晶が、タンパク質の２次元結晶である
ことを特徴とする請求項５記載のタンパク質認識構造体の製造方法。
【請求項８】
タンパク質結晶の表面にプレポリマーを接触させた状態で重合させることにより、タンパク質結晶表面の形状および前記結晶表面に配位した特異的官能基部位を、前記プレポリマーが重合してなるポリマーに分子インプリントするインプリント工程と、
前記分子インプリントされたポリマーの塊を粉砕し、微粒子状のタンパク質認識構造体となす粉砕工程と、
前記微粒子状のタンパク質認識構造体を基板上にアレイ状に配置する配置工程と、
を備えるタンパク質認識基板の製造方法。
【請求項９】
タンパク質結晶の表面にプレポリマーを接触させた状態でプレポリマーを攪拌しつつ重合させ、直径１０００ｎｍ以下の微粒子状のタンパク質認識構造体を作製する攪拌インプリント工程と、
前記微粒子状のタンパク質認識構造体を基板上にアレイ状に配置する配置工程と、
を備えるタンパク質認識基板の製造方法。
【請求項１０】
前記配置工程は、種類の異なるタンパク質結晶を用いて作製された複数種類のタンパク質認識構造体を、同種のタンパク質認識構造体ごとに、基板上に規則的に配列する工程である、
ことを特徴とする請求項８または９に記載のタンパク質認識基板の製造方法。
【発明の詳細な説明】
【技術分野】
【０００１】
本発明は、タンパク質結晶に配位された官能基部位のみが分子インプリントされたタンパク質認識構造体、及びその製造方法に関する。
【背景技術】
【０００２】
近年、バイオセンサーなどのバイオテクノロジー、および病気の診断・治療の分野において、タンパク質を利用してセンシングや診断・治療を行うことが多くなってきている。一般的に、タンパク質は、生体の細胞内において多くの種類が混じった混合物として存在する。バイオセンサーや病気の診断においては、生体内に含まれる複数種のタンパク質から、所望するタンパク質のみを特異的に認識し、検出する必要がある。
【０００３】
従来、特定のタンパク質を識別する方法としては、抗原となるタンパク質と、抗原と特異的に反応（認識）する物質（抗体）と、を用いた抗原抗体反応（免疫分析法）採用していた。しかし、免疫分析法では、ラットやマウス等の生体に特定のタンパク質（抗原）を注入し、生体内で抗原に対する抗体を形成させた後、その抗体を分離・抽出・精製する必要がある。よって、抗体の作成に長時間を要するという問題があった。
また、生体を用いて抗体を生成させなければならないため、生体（ラット、マウス等）の飼育・管理が煩雑でコストがかかる。さらに、このようにして得られた抗体は、熱や酸あるいはアルカリによって変性しやすく、また長時間の保存により失活して、認識能力を失ってしまうおそれがある。
【０００４】
このような背景から、特定のタンパク質を抗体と同程度以上に特異的に認識し、且つ製造が簡単で保存性の良いタンパク質認識構造体の開発が望まれている。
【０００５】
このような中、いわゆる分子インプリント法を用いてタンパク質認識構造体を作製する方法が提案されている。分子インプリント法は、機能性モノマーを用いてポリマー内にタンパク質等の分子を型取り、分子の形状や化学的特性をポリマー内に転写させる方法である。この方法によると、過酷な条件下でも安定して使用できるタンパク質認識構造体を効率よく生産できる。このような分子インプリント法を利用したタンパク質認識構造体に関する技術としては、特許文献１が挙げられる。
【０００６】
【特許文献１】特許3527239号公報
【０００７】
特許文献１に係る技術は、標的物質と結合する少なくとも２つのリガンドを、標的物質であるプリント分子（タンパク質）の少なくとも２つの結合部位に結合させ、次いでリガンドを吸着剤に固定化した後、プリント分子を除去することによって、選択的吸着材料を作製する技術である。この技術によると、特異的に配置された結合基を有し、選択的にタンパク質等の生体高分子を吸着できる吸着剤が得られるとされる。
【発明の開示】
【発明が解決しようとする課題】
【０００８】
しかし、上記技術に係る吸着材料は、標的とする物質に対する認識特異性が低く、標的としない物質をも吸着してしまうという課題を有している。そこで、本発明者らは、分子インプリント法について鋭意研究したところ、従来技術にかかる分子インプリント法は、タンパク質を溶液に分散または溶かし、この溶液に機能性モノマーを加えて重合させることによりインプリントポリマー（タンパク質認識構造体）を作製しているが、この方法においては、タンパク質が溶液中で活発に分子運動しているために、本来のタンパク質の形と、インプリントポリマー（タンパク質認識構造体）に型取られたタンパク質の型との間にズレが生じ、またタンパク質の特異的官能基部位がインプリントポリマーに正確に転写できないために、インプリントポリマー（タンパク質認識構造体）と、鋳型として用いたタンパク質と形状が異なる物質（標的物質以外のタンパク質）とも結合してしまうことを知った。
【０００９】
本発明は、このような知見に基づき完成されたものであって、認識特異性や保存安定性に優れたタンパク質認識構造体を提供し、またこの構造体を用いて使い勝手性、生産性に優れたタンパク質認識基板を提供することを目的とする。
【課題を解決するための手段】
【００１０】
上記課題を解決するための、タンパク質認識構造体にかかる本発明は、タンパク質結晶の表面形状および前記結晶表面に配位したタンパク質の特異的官能基部位を分子インプリントしてなるタンパク質認識構造体である。
【００１１】
この構成によると、タンパク質結晶の表面形状が正確に型取られ、かつタンパク質結晶表面に配位した特異的官能基部位（たとえば、カルボキシル基やアミノ基等）が正確に分子インプリントされているため、当該タンパク質との認識特異性が極めて高く、その他のタンパク質との認識特異性が極めて低いものとなる。
【００１２】
ここで、タンパク質結晶表面とは、タンパク質結晶の外表面を意味し、タンパク質の立体構造における内部表面を意味しない。つまり、結晶表面に配位したタンパク質の特異的官能基部位とは、タンパク質の立体構造において内部表面に配位した特異的官能基部位ではなく、外表面側に配位した特異的官能基部位を意味する。また、タンパク質結晶の表面形状とは、結晶表面に現れた1分子のみの形状であってもよい。
【００１３】
上記課題を解決するためのタンパク質認識基板に係る第１の本発明は、タンパク質結晶の表面形状およびタンパク質結晶表面に配位した特異的官能基部位を分子インプリントしてなるタンパク質認識構造体が、基板上にアレイ状に配置されたタンパク質認識基板である。
【００１４】
この基板を用いると、一つの基板で複数回のタンパク質の検出を効率よく行うことができる。
【００１５】
上記課題を解決するためのタンパク質認識基板に係る第２の本発明は、タンパク質結晶の表面形状および前記結晶表面に配位したタンパク質の特異的官能基部位を分子インプリントしてなるタンパク質認識構造体が複数基板上に配置されたタンパク質認識基板であって、前記複数のタンパク質認識構造体のそれぞれが、異なるタンパク質を認識する構造体であることを特徴とする。
【００１６】
この基板を用いると、一回の操作で複数種のタンパク質の検出が可能となる。
【００１７】
上記構成において、前記複数のタンパク質認識構造体が、同種のタンパク質認識構造体ごとに、前記基板上にアレイ状に配置されている構成とすることができる。
【００１８】
この基板を用いると、一つの基板で複数種のタンパク質の検出を複数回効率よく行うことができる。
【００１９】
上記課題を解決するためのタンパク質認識構造体の製造方法に係る本発明は、タンパク質結晶の表面にプレポリマーを接触させた状態でプレポリマーを重合させることにより、タンパク質結晶の表面形状および前記結晶表面に配位したタンパク質の特異的官能基部位を、前記プレポリマーが重合してなるポリマーに分子インプリントするタンパク質認識構造体の製造方法である。
【００２０】
タンパク質結晶は多数のタンパク質分子が一定の立体構造を形成し、タンパク質が分子運動したり変性したりして構造が変化しない安定した状態になっている。このように構造が一定であるタンパク質にプレポリマーを接触させた状態でプレポリマーを重合させると、タンパク質結晶の表面形状およびタンパク質結晶表面に配位したタンパク質の特異的官能基部位がプレポリマーが重合してなるインプリントポリマー（タンパク質認識構造体）に正確に転写することができる。よって、タンパク質認識構造体の認識特異性が飛躍的に向上する。
【００２１】
本発明の効果を、より詳細に説明する。
従来技術のように、タンパク質を溶液に溶かして分子インプリントを行う方法では、タンパク質分子が活発に分子運動しているため、タンパク質が一定の形状を取っておらず、さまざまな形状のタンパク質表面形状がインプリントポリマー（タンパク質認識構造体）に型取られる。また、タンパク質結晶に配位している特異的官能基部位は、外部表面や内部表面に自由に向きを変えている。このため、鋳型として用いたタンパク質と形状が異なる、標的物質以外のタンパク質とも結合し得る構造体が形成される。
他方、本発明では、タンパク質結晶を用いているが、タンパク質は結晶化することにより安定な一形態をとり、また、タンパク質の特異的官能基部位が、結晶化することにより特定の方向に配位する。よって、タンパク質結晶を用いた分子インプリント法により得られたインプリントポリマーは、タンパク質結晶の表面形状を正確に型取ったものとなるとともに、特定の方向に配位したタンパク質結晶表面の特異的官能基部位を正確に型取ったものとなるので、そのタンパク質認識構造体の結合特異性が飛躍的に向上する。
【００２２】
上記構成においては、前記タンパク質結晶がタンパク質の３次元結晶であるとすることができる。
【００２３】
上記構成においては、前記タンパク質結晶がタンパク質の２次元結晶であるとすることができる。
【００２４】
上記課題を解決するためのタンパク質認識基板の製造方法に係る第１の態様の本発明は、タンパク質結晶の表面にプレポリマーを接触させた状態で重合させることにより、タンパク質結晶表面の形状および前記結晶表面に配位した特異的官能基部位を、前記プレポリマーが重合してなるポリマーに分子インプリントするインプリント工程と、前記分子インプリントされたポリマーの塊を粉砕し、微粒子状のタンパク質認識構造体となす粉砕工程と、前記微粒子状のタンパク質認識構造体を基板上にアレイ状に配置する配置工程と、を備えるタンパク質認識基板の製造方法である。
【００２５】
上記課題を解決するためのタンパク質認識基板の製造方法に係る第２の態様の本発明は、タンパク質結晶の表面にプレポリマーを接触させた状態でプレポリマーを攪拌しつつ重合させ、直径１０００ｎｍ以下の微粒子状のタンパク質認識構造体を作製する攪拌インプリント工程と、前記微粒子状のタンパク質認識構造体を基板上にアレイ状に配置する配置工程と、を備えるタンパク質認識基板の製造方法である。
【００２６】
通常、分子インプリントは試験管やバイアル瓶内等で行われるため、重合された分子インプリントされたポリマーの塊は、容器の形状そのままとなる。上記第１の態様の本発明では、分子インプリントされたポリマーの塊を粉砕して微粒子状のタンパク質認識構造体となし、これを基板上に配置する構成を採用する。この製法であると、容易に基板上にアレイ配置することができる。
【００２７】
また、上記第２の態様の製造方法によると、分子インプリントされたポリマーの塊を粉砕することなく直径１０００ｎｍ以下の微粒子状のタンパク質認識構造体となすことができ、第１の態様よりも効率よく基板上にタンパク質認識構造体を配置できる。
【００２８】
上記２つの態様の本発明の構成においては、前記配置工程が、種類の異なるタンパク質結晶を用いて作製された複数種類のタンパク質認識構造体を、同種のタンパク質認識構造体ごとに、基板上に規則的に配列する工程であるとすることができる。
【発明の効果】
【００２９】
本発明によると、高い認識特異性を持つタンパク質認識構造体（インプリントポリマー）を低コストで提供できる。
【発明を実施するための最良の形態】
【００３０】
以下、本発明を実施するための最良の形態を、図面に基づいて説明する。
【００３１】
（実施の形態１）
実施の形態１を図面に基づいて説明する。実施の形態１では鋳型として３次元結晶を用いてタンパク質認識構造体を作製する。図１は実施の形態１のタンパク質認識構造体の作製手順を示す図である。
【００３２】
最初に、鋳型であるタンパク質の結晶化を行う（図１（ａ））。具体的には、まず、タンパク質の結晶化は、水もしくは緩衝液にタンパク質を溶かし、沈殿剤を加え、タンパク質を過飽和状態にした結晶化溶液１を作製する。
結晶化方法としては、（１）過飽和状態のタンパク質溶液を調製し、密閉された容器に入れ、静置しておくバッチ法、（２）未過飽和状態のタンパク質溶液を用意し、その溶液より沈殿剤濃度が高いリザーバー溶液とともに密閉容器にいれておき、蒸気拡散によりタンパク質溶液からリザーバー溶液に水が移動していくことで、タンパク質溶液の水を減少させ、タンパク質を過飽和とする蒸気拡散法、（３）未過飽和状態のタンパク質溶液とその溶液より沈殿剤濃度が高い溶液を用意し、その２液の間に透析膜を置くことで、拡散により水や沈殿剤が移動してタンパク質を過飽和とする透析法、等を用いることができる。
【００３３】
タンパク質の結晶化に際しては、タンパク質を変性させないために、タンパク質溶液のｐHを一定に保つことが望ましい。このため、タンパク質は緩衝液に溶かすことが好ましい。そのような緩衝液として、酢酸緩衝液、クエン酸緩衝液、リン酸緩衝液、ホウ酸緩衝液、トリス塩酸緩衝液、ＨＥＰＥＳ（2-[4-(2-Hydroxyethyl)-1-piperazinyl]ethanesulfonic acid）などのグッズの緩衝液等を用いることができる。
【００３４】
沈殿剤は、タンパク質を過飽和状態にするものであって、塩、ポリエチレングリコール、アルコール等を用いることができる。塩としては、塩化リチウム、塩化ナトリウム、塩化マグネシウム、塩化カリウム、塩化カルシウム、硫酸アンモニウム、硫酸リチウム、硫酸マグネシウム等を用いることができる。ポリエチレングリコールとしては、分子量１００〜１０００００のものを用いることができる。アルコールとしては、メタノール、エタノール、プロパノール、ブタノール、メチルペンタンジオール等を用いることができる。
【００３５】
結晶化溶液１のタンパク質の濃度は、沈殿剤によりタンパク質が過飽和状態になる程度に高いことが望ましい。具体的には、１０ｍｇ／ｍｌ〜１００ｍｇ／ｍｌの範囲内であることが好ましい。
【００３６】
結晶化溶液１には、タンパク質と結合可能な分子を加えてもよい。例えばタンパク質が酵素である場合は、基質、基質類似物質、阻害剤などを加えてもよい。また、アルミニウム、亜鉛、鉄、銅、銀、金、白金、ニッケル、チタン、マンガン、コバルトなどの金属を加えてもよい。または、エチレンジアミン四酢酸二ナトリウムなどの金属キレート剤を加えても良い。
【００３７】
このようにして、図１（ｂ）に示すようにタンパク質の結晶２が得られる。
【００３８】
この後、図１（ｃ）に示すように結晶を溶液から分離させる。これは、結晶のみをピペットなどで取ってもよく、結晶を残して溶液だけ除去してもよい。
【００３９】
次に、図１（ｄ）に示すように、重合は、重合溶媒に機能性モノマー、架橋剤を溶かしたプレポリマー溶液３と、タンパク質結晶とを混合し、タンパク質結晶とプレポリマーとが接触した状態で、分子インプリント法により重合を行う。
【００４０】
この重合の具体的方法をさらに詳細に説明する。分子インプリント法では、タンパク質結晶の表面に配位した特異的官能基部位と相補的に結合する特異的結合部位を有する機能性モノマーと、架橋性モノマーとを含むプレポリマーを、鋳型であるタンパク質の存在下で重合させる。この後、鋳型であるタンパク質に溶解性を示す溶液を接触させて、鋳型であるタンパク質を取り除く。このような溶液として、酸またはアルカリを添加して、重合時の溶媒のｐＨと異なるｐＨにした溶液や、塩化ナトリウムや硫酸アンモニウムなどの塩を加えて塩濃度を高くした溶液を挙げることができる。これによって、鋳型であるタンパク質結晶の表面形状を正確に型取ることができ、且つタンパク質結晶表面に配位した特異的官能基部位にと相補的な関係を有する部位のみが残存することとなり、認識特異性の高いタンパク質認識構造体が得られる。
【００４１】
このようにして作製されたタンパク質認識構造体は、タンパク質結晶の表面形状を型取ったものではなく、タンパク質表面に存在するカルボキシル基、アミノ基などの特定官能基の位置情報も型取られている。これは、機能性モノマーに含まれる特異的結合部位が、タンパク質結晶の表面の特異的官能基部位に相補的に結合した状態で重合されるためである。これにより、タンパク質認識の際、タンパク質の表面形状だけではなく、タンパク質表面の官能基と、タンパク質認識構造体中の官能基間の水素結合、イオン結合、疎水結合などによる相互結合を含む認識作用により、タンパク質の認識が行われることとなる。
【００４２】
本発明では、タンパク質の結晶を鋳型として用いるため、重合時に用いる溶媒は、系内で不活性な溶媒で且つタンパク質が溶解しなければ良い。例えば、クロロホルム、トルエン、アセトン、アセトニトリル、テトラヒドロフラン、各種アルコール等の有機溶媒、または緩衝液等の水系の溶媒を用いることができるが、タンパク質結晶は有機溶媒に触れると変性する可能性があるので、重合溶媒は水系溶媒が好ましい。また、タンパク質は溶媒のｐＨに依存して表面電荷が変化して表面構造が変化したり、溶解したりするので、溶媒のｐＨは一定に保つことが好ましい。このため、重合溶媒は、水系の緩衝液がより好ましい。そのような緩衝液として、酢酸緩衝液、クエン酸緩衝液、リン酸緩衝液、ホウ酸緩衝液、トリス塩酸緩衝液、ＨＥＰＥＳなどのグッズの緩衝液、を用いることができる。なお、鋳型となるタンパク質によって、好ましいｐＨ値は異なる。
【００４３】
機能性モノマーとしては、タンパク質と相互作用可能な結合基を持ち、かつ重合可能なビニル基を持つものを用いることが好ましい。例えば、アクリル酸、メタクリル酸、アクリルアミド、２− (ジメチルアミノ)エチルメタクリレート、ヒドロキシエチルメタクリレート、などが挙げられる。
【００４４】
架橋剤として、分子中に重合可能なビニル基を少なくとも２個持つ分子を用いることが好ましい。例えば、エチレングリコールジメチルアクリレート、Ｎ,Ｎ'−メチレンビスアクリルアミド、ジビニルベンゼン等が挙げられる。
【００４５】
プレポリマー溶液には、結晶が溶けないように沈殿剤を加えてもよい。このとき、沈殿剤としては、タンパク質の結晶化の際に例示したものを用いることができるが、塩はタンパク質と機能性モノマーの静電的相互作用を阻害するので、用いないことが好ましい。
【００４６】
重合には、重合開始剤を加えても良い。重合開始剤としては、例えば、過硫酸アンモニウムや過硫酸カリウム等の過酸化物、アゾビスイソブチロニトリル等のアゾ系重合開始剤を用いることができる。
また、Ｎ，Ｎ，Ｎ’，Ｎ’−テトラメチルエチレンジアミンなどの重合促進剤を加えても良い。
【００４７】
重合は、熱重合、または紫外線照射による光重合を用いることができる。これらは単独で用いてもよいし、組み合わせてもよい。このときの重合温度は、タンパク質が熱変性しない温度が好ましく、４℃〜４０℃である。
【００４８】
重合時間に制限はないが、目視により溶液がゲル化していれば重合完了と判断できる。一般的には０．５〜４８時間で重合が完了する。
【００４９】
この後、得られたインプリントポリマー（タンパク質認識構造体）を取り扱いやすい大きさ粉砕し、直径が１ｍｍ以下、より好ましくは直径１０〜１００μｍの大きさに選別する。大きさの選別には、ふるいを用いることができる。
【００５０】
（実施の形態２）
次に、実施の形態２を図面に基づいて説明する。実施の形態２は鋳型として２次元結晶を用いてタンパク質認識構造体を作製する。図２は実施の形態２のタンパク質認識構造体の作製手順を示す図である。
【００５１】
最初に図２（ａ）に示すように、鋳型であるタンパク質の２次元結晶化を行う。タンパク質の２次元結晶化では、何らかの平面または膜を実現し、その表面または内部にタンパク質を２次元的に閉じ込める必要がある。この平面または膜を形成する手法として、変性させたタンパク質膜を用いる方法を使用することができる。変性タンパク質膜法では、タンパク質と空気の界面に、タンパク質がペプチド鎖にほどけてできたタンパク質の変性膜１０が形成されることを利用する。変性タンパク質膜法は、（１）溶液中へのタンパク質の展開、（２）タンパク質の気液界面での変性、（３）変性膜への変性していないタンパク質の吸着、（４）２次元結晶化、のステップから成る。
【００５２】
タンパク質溶液は、密度、表面張力がタンパク質溶液より大きい展開層１２に注入される。この展開層として、２〜１０％グルコース溶液や塩溶液、もしくはこれらの混合溶液を用いることができる。さらに、タンパク質の２次元結晶をできやすくするため、タンパク質分子間に塩橋を作るための金属を展開層に加えてもよい。この金属として、カルシウム、マグネシウム、カドミウムなどを、１〜１００ｍＭの濃度で用いることができる。
【００５３】
展開層に注入されたタンパク質は、密度の差により表面に浮き上がり、最初に界面に達したタンパク質は変性してタンパク質変性膜１０となり溶液表面を覆う。そしてこのタンパク質変性膜１０に遅れて到達したタンパク質分子１１が吸着し、気液界面での２次元結晶化が進む。
【００５４】
気液界面に張られたタンパク質変性膜１０は、大気面が疎水性となり、液面は親水性となる。したがって、疎水性のシリコン基板１４を２次元結晶が形成された気液界面へ接触させることで、図２（ｂ）に示しようにシリコン基板１４上へ２次元結晶を移し取ることができる。
【００５５】
次に、タンパク質の２次元結晶を鋳型として、分子インプリント法によりタンパク質認識構造体を作製する。分子インプリントに用いる機能性モノマー、架橋剤、溶媒や熱重合、光重合は前述の３次元結晶でのインプリントポリマー（タンパク質認識構造体）の作製と同じなので省略する。
【００５６】
タンパク質認識構造体の作製方法は、基板上に写し取ったタンパク質の２次元結晶を鋳型として、スタンプの要領でポリマーに型をとる。これには、例えば、図２（ｃ）に示すように、基板上に写し取ったタンパク質の２次元結晶に重合溶媒に溶かした機能性モノマー、架橋剤からなるプレポリマー溶液１６をたらし、その上から基板をのせ重合を行う。２枚の基板にはさまれて、２次元結晶をインプリントした薄膜ポリマーが形成される。このとき、ポリマー側の基板は、ポリマーと結合可能な官能基で修飾していても良い。そのような官能基として例えばビニル基を挙げることができる。
【００５７】
重合後、図２（ｄ）に示すように、２枚の基板をはがし、ポリマーが形成された基板を洗浄し、インプリントポリマー１７から鋳型を除去する。
【００５８】
このようにして作製されたタンパク質認識構造体も、上記実施の形態１と同様に、高い認識特異性を有する。
【００５９】
（実施の形態３）
実施の形態３を図面に基づいて説明する。実施の形態３はタンパク質の３次元結晶を鋳型として用いてタンパク質認識構造体の微粒子を作製し、この微粒子を基板上に配置したタンパク質認識基板を作製する。
【００６０】
タンパク質の結晶化、重合溶媒、機能性モノマー、架橋剤、沈殿剤、重合促進剤、熱重合または紫外線照射による光重合、重合時間は上記実施の形態１と同様なので省略する。
【００６１】
フラスコにタンパク質結晶、機能性モノマー、架橋剤、重合溶媒を入れ、必要に応じて沈殿剤、重合開始剤、重合促進剤を加える。このとき合成されるインプリントポリマー（タンパク質認識構造体）をナノサイズの微粒子にするため、フラスコ内の溶液を攪拌しながら、熱重合または光重合でポリマー重合を行う。このときの攪拌速度は１分間に１０〜５００回転が望ましい。
【００６２】
合成されたタンパク質認識構造体微粒子から鋳型を除去する方法は、上記実施の形態１と同様であるので省略する。
【００６３】
次に、合成したタンパク質認識構造体微粒子を基板上に配置する。配置方法としては、微粒子の懸濁液を、基板上に滴下することで配置する。このとき、微粒子と基板とを結合させることが望ましい。結合方法としては物理的結合と、化学的結合を行うことができるが、ナノサイズの大きさのものであれば、物理的結合で十分強く結合するので、物理的結合が望ましい。
【００６４】
このとき、基板上の複数の位置に微粒子の懸濁溶液を滴下し、微粒子のスポットをアレイ状に配置することもできる。
【００６５】
また、図３に示すように、異なるタンパク質結晶を鋳型として作製したタンパク質認識構造体微粒子の懸濁溶液を、基板上の異なる位置に滴下することで、基板上の微粒子の各スポットは、それぞれ異なるタンパク質を認識することができる。図３（ａ）では、タンパク質Ａの結晶を鋳型として作製したび粒子２１の懸濁溶液を基板２０上に滴下しスポット２３を形成する。それとは異なる位置にタンパク質Ｂの結晶を鋳型として作製した微粒子２２の懸濁溶液を基板上に滴下しスポット２４を形成する。微粒子を基板に結合させされば、図３（ｂ）に示すように１枚の基板上に、タンパク質Ａを認識する部位２５とタンパク質Ｂを認識する部位２６が形成される。
【００６６】
（実施例１）
以下、実施例を用いて本発明を更に説明する。
実施例１では鋳型にタンパク質の３次元結晶を用いてタンパク質認識構造体を作製した。
結晶化は次のように行った。鋳型のタンパク質としてはリゾチームを用いた。
【００６７】
（タンパク質結晶の作製）
１０ｍＭＨＥＰＥＳ緩衝液（ｐＨ７．４）３ｍｌにリゾチームを１２０ｍｇ溶かした。この溶液に沈殿剤として塩化ナトリウムを１．２Ｍになるように加えた。この溶液を１０ｍｌバイアル瓶に入れ、密封し、２５℃で静置した。２日後に結晶形成が見られた。１週間後に０．１〜０．２ｍｍの大きさの結晶に成長した。
【００６８】
（プレポリマー溶液の調整）
機能性モノマーとしてのアクリル酸７μｌ及びアクリルアミド２２ｍｇと、架橋剤としてメチレンビスアクリルアミド１５４ｍｇと、重合開始剤として２，２’−アゾビス｛２−メチル‐Ｎ−［１，１−ビス（ヒドロキシメチル）−２−ヒドロキシエチル］プロピオンアミド｝３．２ｍｇと、沈殿剤としてのポリエチレングリコール（分子量３５００）と、を１．８ｇ、５０ｍＭ  ＨＥＰＥＳ緩衝液（ｐＨ７．４）６ｍｌに溶かし、プレポリマー溶液とした。
【００６９】
（インプリント工程）
タンパク質が結晶化した後、上澄みを除き、上記プレポリマー溶液でタンパク質結晶を３回洗浄した。その後、プレポリマー溶液２ｍｌをタンパク質結晶の入ったバイアル瓶に加え、５分間バイアル瓶の雰囲気ガスを窒素置換した後、密封し、４℃で紫外線照射を１６時間行い、重合させた。
【００７０】
（洗浄・粉砕・選別）
重合したポリマーをガラスフィルターにとり、純水５００ｍｌ、５％酢酸・メタノール混合液２００ｍｌ、メタノール２００ｍｌ、の順に洗浄し、未反応モノマーおよび鋳型を除去した。得られたポリマーを真空乾燥し、乳鉢で粉砕した。粉砕したポリマーを８５μｍのふるいにかけて、ふるいを通り抜けたポリマーを集め、さらに１５μｍのふるいにかけ、ふるいを通り抜けなかったポリマーを集め、タンパク質認識構造体とした。
【００７１】
このようにして作製したリゾチームを認識するタンパク質認識構造体を用いて、リゾチームとチトクロムｃに対する結合実験を行った。上記で作製したタンパク質認識構造体１０ｍｇを１０ｍｌバイアル瓶にとり、５０ｍＭ  ＨＥＰＥＳ緩衝液（ｐＨ７．４）に溶かした３０μＭリゾチーム溶液、またはチトクロムｃ溶液を加え、密封し、ローターに設置し、２５℃で２０時間インキュベーションを行った。この後、上澄溶液のタンパク質濃度を測定し、最初に加えたタンパク質量から上澄中のタンパク質量を引くことで、タンパク質認識構造体に結合したタンパク質量を求めた。測定は３回おこなった。
【００７２】
タンパク質認識構造体１ｇあたりの平均結合量は、リゾチームが１２μｍｏｌに対し、チトクロムｃが６μｍｏｌであった。タンパク質認識構造体作製に用いたリゾチームが，チトクロムｃより２倍多く結合しており、実施例１にかかるタンパク質認識構造体のリゾチームに対するきわめて高い認識特異性が示された。
【００７３】
（実施例２）
実施例２では鋳型にタンパク質の２次元結晶を用いてタンパク質認識構造体を作製した。
２次元結晶化は次のように行った。鋳型のタンパク質としてフェリチンを用いた。
【００７４】
（タンパク質二次元結晶の作製）
５％グルコースと、１５０ｍＭ塩化ナトリウムと、１０ｍＭ硫酸カドミウムと、をとかした２０ｍＭリン酸緩衝液（ｐＨ５．８）５ｍｌを、テフロン（登録商標）製の容器に入れ展開層とした。２０ｍＭリン酸緩衝液（ｐＨ５．８）１ｍｌにフェリチン１．３ｍｇを溶かしフェリチン溶液とした。このフェリチン溶液２μｌを展開層に注入した。１０分後に２次元結晶が形成された。シリコン基板を２次元結晶が形成された気液界面へ接触させ、シリコン基板上に２次元結晶を移し取った。
【００７５】
（プレポリマー溶液の調整）
機能性モノマーとしてのアクリル酸７μｌ及びアクリルアミド２２ｍｇと、架橋剤としてのメチレンビスアクリルアミド１５４ｍｇと、重合開始剤としての２，２’−アゾビス｛２−メチル‐Ｎ−［１，１−ビス（ヒドロキシメチル）−２−ヒドロキシエチル］プロピオンアミド｝３．２ｍｇと、を５０ｍＭ  ＨＥＰＥＳ緩衝液（ｐＨ７．４）６ｍｌに溶かし、プレポリマー溶液とした。
【００７６】
（支持基板の作製）
ポリマーの支持基板として、ガラス基板に金がコートされた基板（ビアコア社製、表面プラズモン共鳴測定装置（ＳＰＲ）用センサーチップ）を、ビニル基を持つ分子で修飾した。ビニル基を持つ分子として、Ｎ，Ｎ’−ビス（アクリロイル）シスタミン７ｍｇをメタノール１０ｍｌに溶かした。その溶液にＳＰＲセンサーチップを３０分間浸漬することで、金膜上にＮ，Ｎ’−ビス（アクリロイル）シスタミンの自己組織化単分子層膜を形成させた。
【００７７】
（インプリント工程）
ガラス基板に移し取った２次元結晶上に上記プレポリマー溶液を５０μｌたらした。その上から、上記ビニル基修飾センサーチップをのせ、４℃で２時間紫外線照射を行い重合反応をおこなった。
【００７８】
（洗浄）
基板をはがした後、水、１Ｍ塩化ナトリウム溶液に順次浸漬し、未反応のモノマー、鋳型を除いた。最後に水で洗浄し、自然乾燥させた。
【００７９】
このようにして作製したリゾチームを認識するタンパク質認識構造体の薄膜を用いて、フェリチンとチトクロムｃに対する結合実験を行った。結合実験は、ＳＰＲ（ビアコア社製）を用いて行った。
【００８０】
タンパク質濃度５０ｎＭ〜１０μＭまで変化させ、流速２０μｌ／ｍｉｎで２分間、タンパク質溶液とタンパク質認識構造体を結合反応させた。結果を図４に示す。図４から、鋳型であるフェリチンがチトクロムｃより極めて多く結合していることがわかる。よって、実施例２にかかるタンパク質認識構造体のフェリチンに対するきわめて高い認識特異性が示された。
【００８１】
（実施例３）
実施例３ではタンパク質の３次元結晶を鋳型として作製したタンパク質認識構造体の微粒子を、基板上にアレイ状に配置したタンパク質認識構造基板を作製した。
【００８２】
鋳型のタンパク質としてリゾチームおよびチトクロムｃを用いた。
リゾチームの結晶化は実施例１と同様なので省略する。
【００８３】
（チトクロムｃの結晶化）
チトクロムｃの結晶化は次のように行った。１０ｍＭ リン酸緩衝液（ｐＨ６．５）３ｍｌにチトクロムｃを１２０ｍｇ溶かした。この溶液に沈殿剤として硫酸アンモニウムを４０飽和％になるように加えた。この溶液を１０ｍｌバイアル瓶に入れ、密封し、２５℃で静置した。２日後に結晶形成が見られた。１週間後に０．１〜０．２ｍｍの大きさの結晶に成長した。
【００８４】
（プレポリマー溶液の調整）
機能性モノマーとしてのメタクリル酸１００μｌと、補助モノマーとしてのアクリルアミド１００ｍｇと、架橋剤としてのエチレングリコールジメタクリレート５５０μｌと、沈殿剤としてのポリエチレングリコール（分子量３５００）を１．８ｇと、を５０ｍＭ  ＨＥＰＥＳ緩衝液（ｐＨ７．４）３０ｍｌに溶かし、プレポリマー溶液とした。
【００８５】
（タンパク質結晶の微結晶化）
次に、リゾチーム、チトクロムｃの結晶溶液の上澄を除き、プレポリマー溶液で結晶を３回洗浄した。
次に、リゾチーム結晶を１．５ｍｌサンプリングチューブにとり、マイクロチューブホモジナイザーで結晶を破砕し、微結晶にした。チトクロムｃ結晶も、同様にして微結晶にした。
【００８６】
（攪拌インプリント工程）
次に、セパラブルフラスコにプレポリマー溶液と上記リゾチーム微結晶を入れ、窒素置換を５分間おこなった。作製されるタンパク質認識構造体をナノサイズの微粒子とするため、メカニカルスターラーで１分間に１２０回転の速度で攪拌しながら、重合開始剤としての２，２’−アゾビス（２−メチルプロピオンアミジン）ジヒドロクロライド３４ｍｇを蒸留水１ｍｌに溶かしたものを加えた。引き続き攪拌をしながら、４℃で紫外線照射を１６時間行い重合させた。
チトクロムｃ結晶についても同様に重合した。
【００８７】
（洗浄）
重合反応後、遠心分離をおこない形成したタンパク質認識構造体微粒子を沈殿させ、上澄を除き、１Ｍ塩化ナトリウム溶液を加えて懸濁する洗浄を３回おこない、未反応モノマーおよび鋳型であるタンパク質を除去した。
得られた微粒子は、５０ｍＭ  ＨＥＰＥＳ緩衝液（ｐＨ７．４）に懸濁し保存した。
【００８８】
（配置工程）
タンパク質認識構造体微粒子を配置する基板としてカラス基板に金膜がコートされているＳＰＲ用のセンサーチップ（ビアコア社製）を用いた。
【００８９】
このセンサーチップは、フローセル１〜フローセル４までの４本のフローセルを持っており、それぞれ異なる溶液を流すことができる。ここで、フローセル１にはリゾチーム結晶を鋳型としたタンパク質認識構造体微粒子懸濁液を、フローセル２にはチトクロムｃ結晶を鋳型としたタンパク質認識構造体微粒子懸濁液を添加し、微粒子をセンサーチップに物理的に結合させた。これにより、１枚の基板上に、２種の異なるタンパク質の３次元結晶を鋳型とするタンパク質認識構造体微粒子がアレイに配置されたタンパク質認識構造体を作製した。
【００９０】
このようにして作製したタンパク質認識基板を用いて、リゾチームとチトクロムｃに対する結合実験を行った。結合実験は、ＳＰＲ（ビアコア社製）を用いて行った。
【００９１】
タンパク質濃度５０ｎＭ〜１０μＭまで変化させ、流速２０μｌ／ｍｉｎで２分間、フローセル１とフローセル２に対してリゾチーム溶液とチトクロムｃ溶液を添加した。タンパク質添加後、１Ｍ塩化ナトリウム溶液を２分間添加し、結合したタンパク質を除いた。結果を図５に示す。
【００９２】
図５から、リゾチーム結晶を鋳型としたタンパク質認識構造体微粒子を固定化しているフローセル１ではリゾチームの結合量が極めて多く、チトクロムｃ結晶を鋳型としたタンパク質認識構造体微粒子を固定化しているフローセル２ではチトクロムｃの結合量が極めて多いことがわかる。よって、鋳型として用いたタンパク質に対する極めて高い認識特異性が示された。
【産業上の利用可能性】
【００９３】
以上に説明したように、本発明によると、特定のタンパク質に対する認識能力に優れたタンパク質認識構造体を、安価に提供することができる。よって、産業上の意義は大きい。
【図面の簡単な説明】
【００９４】
【図１】本発明のタンパク質認識構造体の製造方法の一例を示す図である。
【図２】本発明のタンパク質認識構造体の製造方法の一例を示す図である。
【図３】本発明のタンパク質認識基板の製造方法の一例を示す図である。
【図４】実施例２のタンパク質認識構造体を用いたタンパク質の結合量を示す図である。
【図５】実施例３のタンパク質認識構造体を用いたタンパク質の結合量を示す図である。
【符号の説明】
【００９５】
１  結晶化溶液
２  タンパク質結晶
３  プレポリマー溶液
１０  タンパク質変性膜
１１  タンパク質分子
１２  展開層
１３  容器
１４  シリコン基板
１５  ＳＰＲ用センサーチップ
１６  プレポリマー溶液
１７  タンパク質認識構造体
２０  基板
２１  微粒子Ａ
２２  微粒子Ｂ
２３  スポットＡ
２４  スポットＢ
２５  タンパク質Ａを認識する部位
２６  タンパク質Ｂを認識する部位
【図１】
0004547324.tif 000002
【図２】
0004547324.tif 000003
【図３】
0004547324.tif 000004
【図４】
0004547324.tif 000005
【図５】
0004547324.tif 000006